(57)【要約】第一の反射防止層（１６）、たとえば、金属合金酸化物フィルム（２０）たとえばスズ酸亜鉛フィルムの上に付着された金属酸化物フィルム（２２）たとえば酸化亜鉛フィルムからなるもの；銀を含みそして第一の反射防止層の上に付着された第一の赤外反射金属性フィルム（２４）；第一の赤外反射フィルムの上に付着され、そして第一の金属酸化物フィルム（３２）たとえば酸化亜鉛フィルムと、この第一の酸化亜鉛フィルムの上に付着された金属合金酸化物フィルム（３４）たとえばスズ酸亜鉛フィルムと、このスズ酸亜鉛フィルムの上に付着された第二の金属酸化物フィルム（３６）たとえば別の酸化亜鉛フィルムとからなる、第二の反射防止層（３０）；第二の反射防止層の上に付着された銀からなる第二の赤外反射フィルム（４０）；第二の赤外反射フィルムの上に付着され、そして第一の金属酸化物フィルム（４８）たとえば酸化亜鉛フィルムと、この第一の酸化亜鉛フィルムの上に付着された金属合金酸化物フィルムたとえばスズ酸亜鉛フィルム（５０）と、このスズ酸亜鉛フィルムの上に付着された第二の金属酸化物フィルム（５２）たとえば酸化亜鉛フィルムとからなる、第三の反射防止層（４６）；および、第三の反射防止層の上に付着された銀からなる第三の赤外反射フィルム（５８）を有する被覆が提供される。
2005516818.tif 000002
【特許請求の範囲】
【請求項１】
第一の反射防止層；
第一の反射防止層の上に付着された第一の赤外反射フィルム；
第一の赤外反射フィルムの上に付着された第二の反射防止層；
第二の反射防止層の上に付着された第二の赤外反射フィルム；
第二の赤外反射フィルムの上に付着された第三の反射防止層；および、
第三の反射防止層の上に付着された第三の赤外反射フィルム
を含む被覆。
【請求項２】
反射防止層が、金属酸化物、金属合金の酸化物、ドープド金属酸化物、窒化物、オキシ窒化物、およびそれらの混合物からなる群から選ばれた少なくとも一つの素材を含む、請求項１の被覆。
【請求項３】
反射防止層が、亜鉛、チタン、ハフニウム、ジルコニウム、ニオブ、ビスマス、インジウム、スズ、およびそれらの混合物の酸化物からなる群から選ばれた少なくとも一つの金属酸化物を含む、請求項２の被覆。
【請求項４】
金属合金の酸化物が、スズ酸亜鉛およびインジウム−スズ合金からなる群から選ばれる、請求項２の被覆。
【請求項５】
反射防止層の少なくとも一つが複数の反射防止フィルムを含む、請求項１の被覆。
【請求項６】
赤外反射フィルムが、金、銀、アルミニウム、またはそれらの混合物、合金または組合せからなる群から選ばれた金属を含む、請求項１の被覆。
【請求項７】
第一の反射防止層が、３００Å〜３５０Åの範囲、たとえば、３００Å未満、たとえば、２８０Å未満、の厚さを有する、請求項１の被覆。
【請求項８】
第一の反射防止層が、スズ酸亜鉛フィルムの上に付着された酸化亜鉛フィルムを含む、請求項１の被覆。
【請求項９】
酸化亜鉛フィルムが、５０Å〜２００Åの、たとえば、５０Å〜１５０Åの、範囲の厚さを有する、請求項８の被覆。
【請求項１０】
スズ酸亜鉛フィルムが、１５０Å〜５００Åの、たとえば、１５０Å〜３００Åの、範囲の厚さを有する、請求項８の被覆。
【請求項１１】
第一の赤外反射フィルムが５０Å〜１５０Åの範囲の厚さを有する、請求項１の被覆。
【請求項１２】
第二の赤外反射フィルムが、第一の酸化亜鉛フィルムと、この第一の酸化亜鉛フィルムの上に付着されたスズ酸亜鉛フィルムと、このスズ酸亜鉛フィルムの上に付着された第二の酸化亜鉛フィルムとを含む、請求項１の被覆。
【請求項１３】
第一の酸化亜鉛フィルムが５０Å〜１５０Åの範囲の厚さを有し、スズ酸亜鉛フィルムが２００Å〜５００Åの範囲の厚さを有し、そして第二の酸化亜鉛フィルムが５０Å〜１５０Åの範囲の厚さを有する、請求項１２の被覆。
【請求項１４】
第二の赤外反射フィルムが５０Å〜１５０Åの範囲の厚さを有する、請求項１の被覆。
【請求項１５】
第三の反射防止層が、第一の酸化亜鉛フィルムと、この第一の酸化亜鉛フィルムの上に付着されたスズ酸亜鉛フィルムと、このスズ酸亜鉛フィルムの上に付着された第二の酸化亜鉛フィルムとを含む、請求項１の被覆。
【請求項１６】
酸化亜鉛フィルムの各々が５０Å〜１５０Åの範囲の厚さを有する、請求項１５の被覆。
【請求項１７】
スズ酸亜鉛フィルムが２００Å〜５００Åの範囲の厚さを有する、請求項１５の被覆。
【請求項１８】
第三の赤外反射フィルムが５０Å〜１００Åの範囲の厚さを有する、請求項１の被覆。
【請求項１９】
さらに、第三の赤外反射フィルムの上に付着された第四の反射防止層を含む、請求項１の被覆。
【請求項２０】
第四の反射防止層が酸化亜鉛フィルムの上に付着されたスズ酸亜鉛フィルムを含む、請求項１９の被覆。
【請求項２１】
スズ酸亜鉛フィルムが５０Å〜２００Åの範囲の厚さを有する、請求項２０の被覆。
【請求項２２】
酸化亜鉛フィルムが５０Å〜１５０Åの範囲の厚さを有する、請求項２０の被覆。
【請求項２３】
さらに、第四の反射防止層の上に付着された保護オーバーコートおよび／または外側被膜を含む、請求項１９の被覆。
【請求項２４】
保護オーバーコートおよび／または外側被膜が、酸化チタン、酸化アルミニウム、酸化ケイ素、およびそれらの混合物からなる群から選ばれた少なくとも一つの金属酸化物を含む、請求項２３の被覆。
【請求項２５】
保護オーバーコートおよび／または外側被膜が５００Å〜５μの範囲の厚さを有する、請求項２４の被覆。
【請求項２６】
第一の反射防止層、該第一の反射防止層はスズ酸亜鉛の上に付着された酸化亜鉛フィルムを含む；
銀を含みそして第一の反射防止層の上に付着された第一の赤外反射金属性フィルム；
第一の赤外反射フィルムの上に付着された第二の反射防止層、該第二の反射防止層は第一の酸化亜鉛フィルムと、この第一の酸化亜鉛フィルムの上に付着されたスズ酸亜鉛フィルムと、このスズ酸亜鉛フィルムの上に付着された第二の酸化亜鉛フィルムとを含む；
銀を含みそして第二の反射防止層の上に付着された第二の赤外反射金属性フィルム；
第二の赤外反射金属性フィルムの上に付着された第三の反射防止層、該第三の反射防止層は第一の酸化亜鉛フィルムと、この第一の酸化亜鉛フィルムの上に付着されたスズ酸亜鉛フィルムと、このスズ酸亜鉛フィルムの上に付着された第二の酸化亜鉛フィルムとを含む；および
銀を含みそして第三の反射防止層の上に付着された第三の赤外反射金属性フィルム
を含む被覆。
【請求項２７】
さらに、第三の赤外反射金属性フィルムの上に付着された第四の反射防止層を含み、該第四の反射防止層は酸化亜鉛フィルムと、この酸化亜鉛フィルムの上に付着されたスズ酸亜鉛フィルムとを含む、請求項２６の被覆。
【請求項２８】
第一の反射防止層が、２００Å〜２５０Åの範囲の厚さを有するスズ酸亜鉛と、１００Åの厚さを有する酸化亜鉛とを含む、請求項２６の被覆。
【請求項２９】
第一の赤外反射金属性フィルムが約８０Åの厚さを有する、請求項２６の被覆。
【請求項３０】
第二の反射防止層について、第一の酸化亜鉛フィルムが１００Åの厚さを有し、スズ酸亜鉛フィルムが４００Åの厚さを有し、そして第二の酸化亜鉛フィルムが１００Åの厚さを有する、請求項２６の被覆。
【請求項３１】
第二の赤外反射金属性フィルムが８０Å〜９０Åの範囲の厚さを有する、請求項２６の被覆。
【請求項３２】
第三の反射防止層について、第一の酸化亜鉛フィルムが１００Åの厚さを有し、スズ酸亜鉛フィルムが４００Åの厚さを有し、そして第二の酸化亜鉛フィルムが１００Åの厚さを有する、請求項２６の被覆。
【請求項３３】
第三の赤外反射金属性フィルムが７５Å〜８５Åの範囲の厚さを有する、請求項２６の被覆。
【請求項３４】
第四の反射防止層について、酸化亜鉛フィルムが１００Åの厚さを有し、そしてスズ酸亜鉛フィルムが１００Å〜１５０Åの範囲の厚さを有する、請求項２７の被覆。
【請求項３５】
基体の少なくとも一部分の上に第一の反射防止層を付着させ；
第一の反射防止層の上に第一の赤外反射フィルムを付着させ；
第一の赤外反射フィルムの上に第二の反射防止層を付着させ；
第二の反射防止層の上に第二の赤外反射フィルムを付着させ；
第二の赤外反射フィルムの上に第三の反射防止層を付着させ；そして
第三の反射防止層の上に第三の赤外反射フィルムを付着させる
諸工程を含む、基体を被覆する方法。
【請求項３６】
基体；
基体の少なくとも一部分の上に付着された第一の反射防止層；
第一の反射防止層の上に付着された第一の赤外反射フィルム；
第一の赤外反射フィルムの上に付着された第二の反射防止層；
第二の反射防止層の上に付着された第二の赤外反射フィルム；
第二の赤外反射フィルムの上に付着された第三の反射防止層；および
第三の反射防止層の上に付着された第三の赤外反射フィルム
を含む、被覆物品。
【請求項３７】
３枚の間隔をおいた赤外反射フィルムを含んでおり、隣り合うフィルムの間に少なくとも一つの反射防止層が配置されている、被覆。
【請求項３８】
赤外反射フィルムが銀を含む、請求項３７の被覆。
【請求項３９】
基体；および
銀を含む３枚の間隔をおいた赤外反射フィルムを含む被覆
を含み、６０％以上の可視光透過率を有する、加熱可能な被覆物品。
【請求項４０】
基体；および
３つの、間隔をおいた赤外反射フィルムを含む被覆
を含み、可視光透過率が７２％を超す、被覆物品。
【請求項４１】
基体；および
銀を含む３枚の間隔をおいた赤外反射フィルムを含む被覆
を含み、これら赤外反射フィルムが１．５〜３Ω／□の範囲のシート抵抗を有する、被覆物品。
【請求項４２】
基体；
基体の少なくとも一部分の上に付着されたそして３枚の間隔をおいた赤外反射フィルムを含む被覆
を含み、６０％以上の可視光透過率を有する、被覆物品。
【請求項４３】
これら赤外反射フィルムが１．５〜３Ω／□の範囲のシート抵抗を有する、請求項４２の被覆物品。
【請求項４４】
被覆物品が、±｜３｜以下のａ＊およびｂ＊と５０以下のＬ＊とによって規定される色を有する、請求項４２の被覆物品。
【請求項４５】
ａ＊およびｂ＊が±｜２｜以下である、請求項４４の被覆物品。
【請求項４６】
Ｌ＊が、４４以下、４０以下、３６以下、３５以下、および３３以下からなる群から選ばれる、請求項４４の被覆物品。
【請求項４７】
被覆物品が３００ｎｍ〜２１５０ｎｍの範囲にわたって２０％〜５０％の範囲のＴＳＥＲを有する、請求項４２の被覆物品。
【請求項４８】
被覆物品が基体の可視光反射率より上へ５％以下の可視光反射率を有する、請求項４２の被覆物品。
【請求項４９】
被覆物品が基体より上へ２％未満の可視光反射率を有する、請求項４８の被覆物品。
【請求項５０】
被覆物品が基体より上へ１％未満の可視光反射率を有する、請求項４８の被覆物品。
【請求項５１】
被覆物品が７２％以上のＬｔａを有する、請求項４２の被覆物品。
【請求項５２】
被覆物品が７５％以上のＬｔａを有する、請求項４２の被覆物品。
【請求項５３】
３枚以上の赤外反射フィルムを有する被覆の日射コントロール特性を改良する方法であって、
被覆を、これら赤外反射フィルムについて１．５〜３Ω／□の範囲のシート抵抗を得るのに十分な温度に、加熱することを含む、前記方法。
【請求項５４】
一方の主表面が基体上の被覆に対面している２つの互いに反対側の主表面を有している少なくとも１層の中間層材料、および
中間層の被覆基体対面表面とは反対側の主表面に対面している第二の基体
を含み、被覆基体と中間層と基体がラミネーション状態にある、請求項４２の被覆物品。
【請求項５５】
赤外反射フィルムが銀を有し、そして３枚の赤外反射フィルム全部の中の銀の総量が２２〜３３μｇ／ｃｍ２の範囲にある、請求項１の被覆。
【発明の詳細な説明】
【技術分野】
【０００１】
本発明は一般的には多層被覆に関し、そして、一態様においては、反射率、熱安定性、機械的耐久性および化学的耐久性の諸特性のような領域における改善を示す多層の日射（太陽光）コントロール被覆（ｍｕｌｔｉ−ｌａｙｅｒｅｄ  ｓｏｌａｒ  ｃｏｎｔｒｏｌ  ｃｏａｔｉｎｇ）に関する。
【背景技術】
【０００２】
建物、乗物およびその他構造物用のガラスパネルの上の高透過率低放射率被覆の使用はパネルを通しての日射通過量をコントロールすることでよく知られている。低放射率被覆は短波長エネルギーたとえば可視または紫外エネルギーが被覆を通過するのを許すが、長波長エネルギーたとえば赤外エネルギーを反射させる。かかる被覆は暖房および／または冷房のコストを低減し従ってエネルギーを保存するので建築および乗物用途には魅力的である。
【０００３】
これら既知被覆は代表的には、可視反射率を低下させる金属酸化物の誘電体層２層の間に挟まれた赤外反射金属性層を含んでいる。たとえば、米国特許第４，８９８，７９０号は２枚のスズ酸亜鉛フィルムの間に挟まれた金属銀フィルムを有する多層の高透過率低放射率被覆を開示している。米国特許第４，８９８，７８９号は３枚の金属酸化物の反射防止フィルムと交互に組み合わされた２枚の赤外反射金属性フィルムを有する多層の高透過率低放射率フィルムを開示している。一般則として、赤外反射フィルムが厚くなるほど、被覆の放射率は低くなるであろう。同様に、赤外反射フィルムの数が増すと、やはり、被覆の放射率は低下する。しかしながら、赤外反射フィルムの厚さおよび／または数の増大は放射率を減少させるが、それは被覆のその他特性、たとえば、色、アンギュラー色シフト（ａｎｇｕｌａｒ  ｃｏｌｏｒ  ｓｈｉｆｔ）、熱安定性、化学的耐久性、機械的耐久性、および可視反射率、にも影響する。たとえば、赤外反射フィルムの数および／または厚さの増大は代表的には可視光透過率を減少させる。従って、被覆物品（ｃｏａｔｅｄ  ａｒｔｉｃｌｅ）の透過特性および日射性能特性を有意に変化させないで被膜スタック（ｃｏａｔｉｎｇ  ｓｔａｃｋ）に追加の赤外反射フィルムおよび誘電体層を加えることは多分簡単ではない。このことは、透過率が行政規制によって統制されている自動車の分野に使用するために設計された被覆ガラスにおいては、特に本当である。また、各々が誘電体フィルムによって挟まれている二重の赤外反射フィルムをもつ被膜スタックは比較的簡単な赤外反射フィルムスタックよりも一般に軟質であるということが本発明者らによって解明されている。後者は１枚の赤外反射材料のフィルムまたは層が誘電体フィルムの間に挟まれている被膜スタックであり、そこに存在しているその他のフィルムは二重の赤外反射フィルムの被膜スタックの中にも存在している。その上、多くの低放射率被覆は、曲げ（ｂｅｎｄｉｎｇ）、焼きなまし（ａｎｎｅａｌｉｎｇ）、焼きもどし（ｔｅｍｐｅｒｉｎｇ）またはラミネーション（ｌａｍｉｎａｔｉｎｇ）のためのような通常のガラス加工温度範囲の温度に加熱したときに、破壊または劣化する。
【発明の開示】
【発明が解決しようとする課題】
【０００４】
これら既知被覆は通常の自動車用途には十分であるが、既知被覆の特性の少なくともいくつかを改善させる低放射率の又は日射コントロールの被覆を提供することは有益であろう。たとえば、既知被覆よりも低い可視光反射率を有する被覆を提供することは有益であろう。既知被覆に比べて低減されたアンギュラー色シフトを有する低放射率の又は日射コントロールの被覆を提供することも有益であろう。さらには、基体に適用することができる且つその後で基体を曲げたり造形したりするために及び加熱が被覆の諸性質を改善する場合に被覆の日射コントロール性に悪影響を与えることなく高温で熱処理することができる日射コントロール被覆を提供することは有益であろう。さらには、日射コントロール活性度の望ましいレベルを維持しながら改良された化学的耐久性および／または機械的耐久性を有する被覆を提供することは有益であろう。また、既知の日射コントロール被覆の日射コントロール特性を維持または凌駕しながら改良された例えばより高い可視光透過率を有する被覆を提供することも有益であろう。
【課題を解決するための手段】
【０００５】
（発明の概要）
本発明の被覆は間隔をおいて３枚の赤外反射フィルム（その非限定的な一例は銀含有フィルムである）を含み、隣接する赤外反射フィルムの間に少なくとも１層の反射防止層が置かれている。この被覆は高い可視光透過率（Ｌｔａ）、たとえば、６０％以上、たとえば、７０％以上、たとえば、７２％以上、たとえば、７５％以上、の可視光透過率、を有することができる。加えて、この被覆は無彩色（ｎｅｕｔｒａｌ  ｃｏｌｏｒ）であることができる。一態様においては、この被覆は±｜３｜以下のａ＊およびｂ＊、たとえば、±｜２｜以下のａ＊およびｂ＊、と、５０以下のＬ＊、たとえば、４４以下、たとえば、４０以下、たとえば、３６以下、たとえば、３５以下、たとえば、３３以下、のＬ＊、とを有することができる。加えて、この被覆は３００ナノメートル（ｎｍ）から２１５０ｎｍまでの範囲にわたって２０％〜５０％の全日射エネルギー反射率（ｔｏｔａｌ  ｓｏｌａｒ  ｅｎｅｒｇｙ  ｒｅｆｌｅｃｔａｎｃｅ）（ＴＳＥＲ）（台形積分システム（ｔｒａｐｅｚｏｉｄａｌ  ｉｎｔｅｇｒａｔｉｏｎ  ｓｙｓｔｅｍ）を使用して）を有することができる。さらに、この被覆は低い可視光反射率、たとえば、その被覆が付着されるところの基体の可視光反射率より上へ５％以下、たとえば、２％以下、たとえば、１％以下、を有することができる。一態様においては、赤外反射フィルムは４．５〜１０Ω／□の範囲のシート抵抗（ｓｈｅｅｔ  ｒｅｓｉｓｔａｎｃｅ）を有することができる。別の態様においては、ガラス上の三重被覆はガラス上の被覆について１．５〜３．５Ω／□の範囲のシート抵抗を生じることができる。被膜スタック内の各赤外反射フィルムの厚さは同じであってもよいし又は異なっていてもよい。概して、赤外反射フィルム３枚全部の金属の総量は、市販の、少なくとも６５％を超す、より妥当には７０％以上の視感透過率（ｌｕｍｉｎｏｕｓ  ｔｒａｎｓｍｉｓｓｉｏｎ）を与える二重の銀の赤外反射被膜における赤外反射フィルム全部の金属量よりも大きい。
【０００６】
別の態様においては、被覆は第一の反射防止層；第一の反射防止層の上に付着された第一の赤外反射フィルム；第一の赤外反射フィルムの上に付着された第二の反射防止層；第二の反射防止層の上に付着された第二の赤外反射フィルム；第二の赤外反射フィルムの上に付着された第三の反射防止層；および、第三の反射防止層の上に付着された第三の赤外反射層を含む。
【０００７】
本発明の別の被覆は、第一の反射防止層、たとえば、金属合金酸化物フィルムたとえばスズ酸亜鉛フィルムの上に付着された金属酸化物フィルムたとえば酸化亜鉛フィルムを含む第一の反射防止層；第一の反射防止層の上に付着された、銀を含む第一の赤外反射金属性フィルム；第一の赤外反射フィルムの上に付着され、そして第一金属酸化物フィルムたとえば酸化亜鉛フィルムとこの第一の酸化亜鉛フィルムの上に付着された金属合金酸化物フィルムたとえばスズ酸亜鉛フィルムとこのスズ酸亜鉛フィルムの上に付着された第二の金属酸化物フィルムたとえば別の酸化亜鉛フィルムとを含む、第二の反射防止層；第二の反射防止層の上に付着された銀を含む第二の赤外反射金属性フィルム；第二の赤外反射金属性フィルムの上に付着され、そして第一の金属酸化物フィルムたとえば酸化亜鉛フィルムとこの第一の酸化亜鉛フィルムの上に付着された金属合金酸化物フィルムたとえばスズ酸亜鉛フィルムとこのスズ酸亜鉛フィルムの上に付着された第二の金属酸化物フィルムたとえば酸化亜鉛フィルムとを含む、第三の反射防止層；および、第三の反射防止層の上に付着された銀を含む第三の赤外反射金属性フィルムを含む。
【０００８】
本発明に従う基体被覆方法は、基体の少なくとも一部分の上に第一の反射防止層を付着させ；第一の反射防止層の少なくとも一部分の上に第一の赤外反射フィルムを付着させ；第一の赤外反射フィルムの上に第二の反射防止層を付着させ；第二の反射防止層の上に第二の赤外反射フィルムを付着させ；第二の赤外反射フィルムの上に第三の反射防止層を付着させ；そして第三の反射防止層の上に第三の赤外反射フィルムを付着させる諸工程を含む。
【０００９】
本発明の被覆物品は基体の少なくとも一部分の上に付着された第一の反射防止層；第一の反射防止層の上に付着された第一の赤外反射フィルム；第一の赤外反射フィルムの上に付着された第二の反射防止層；第二の反射防止層の上に付着された第二の赤外反射フィルム；第二の赤外反射フィルムの上に付着された第三の反射防止層；および第三の反射防止層の上に付着された第三の赤外反射フィルムをもった前記基体を含む。
【００１０】
図１は本発明の特徴を組み込んである被覆を有する被覆物品の側面図（寸法は正確でない）である。
【００１１】
図２は本発明の特徴を組み込んである積層物品（ｌａｍｉｎａｔｅｄ  ａｒｔｉｃｌｅ）の側面図（寸法は正確でない）である。
【００１２】
（好ましい態様）
ここで使用されるとき、空間または方向の用語、たとえば、「内」、「外」、「左」、「右」、「上」、「下」、「水平」、「垂直」、など、は図に示されているような本発明に関連している。しかしながら、本発明は様々な代替の配向を想定できるということが理解されるはずであり、従って、かかる用語は限定として解釈されるべきでない。さらに、明細書および特許請求の範囲の中に使用されている寸法、物理的特徴などを表す全ての数値は全ての場合において用語「約」によって変更されると理解されるべきである。従って、別に指摘されていなければ、明細書の以下の記述および特許請求の範囲に記載されている数値は本発明によって得られると思われる所期性質に依存して変動可能である。ともかく、特許請求の範囲に均等論を適用するのを制限するつもりはなく、各々の数的パラメーターは少なくとも、報告されている有意なアラビア数字の数値に照らし通常の丸め方を適用することによって解釈されるべきである。さらに、ここに開示された全ての範囲はそこに包含されているいずれかの及び全ての下位範囲を含むと理解されるはずである。たとえば、「１〜１０」の規定範囲は最小値１と最大値１０の間のいずれかの及び全ての下位範囲、すなわち、１以上の最小値をもって始まりそして１０以下の最大値をもって終る全ての下位範囲、たとえば、５．５〜１０、を包含すると考えられるべきである。また、ここで使用されるとき、用語「上に付着された」、「上に適用された」、または「上に提供された」は、必ずしも表面と接触する必要なしに、その上に付着された、適用された、または提供されたことを意味する。たとえば、基体の「上に付着された」材料は付着された材料と基体との間に置かれた一つまたはそれ以上の同じまたは異なる組成の他の材料の存在を排除しない。加えて、「本願明細書の中に組み入れられた」として言及されているいずれの資料もその全体が組み入れられているものとして理解されるはずである。
【００１３】
図１は被覆物品１０を図解しており、それは基体１２を有し、基体１２の少なくとも一部分の上に、たとえば、基体１２の主表面の少なくとも一部分の上に、付着された本発明の多層被覆１４をもつ。
【００１４】
本発明の広い範囲の実施においては、基体１２はいずれか所望の光学的特性を有するいずれか所望の素材のものであることができる。たとえば、基体１２は可視光に対して透明であることができる。「透明」によって意味するところは、基体１２を通しての透過率が０％より大きく１００％までであることである。「可視光」によって意味するところは、３９０ｎｍ〜８００ｎｍの範囲の電磁エネルギーである。もう一つの方法として、基体１２は半透明または不透明であることができる。「半透明」によって意味するところは、電磁エネルギーの通過を許すがそれを反対側の面上の対象物を明瞭には目視不可能にさせるように散乱させることである。「不透明」によって意味するところは、０％の可視光透過率を有することである。適する透明素材はプラスチック（たとえば、ポリメチルメタクリレート、ポリカーボネート、ポリウレタン、ポリエチレンテレフタレート（ＰＥＴ）、またはこれらを製造するためのいずれかのモノマーの共重合体、またはこれらの混合物）、マイラー（登録商標）シートまたはフィルム、セラミック、またはガラスを包含する。ガラスは通常のフロートガラスまたはフラットガラスのようないずれのタイプのものであることもでき、そしていずれの光学的性質、たとえば、いずれの値の可視透過率、紫外線透過率、赤外線透過率、および／または全日射エネルギー透過率を有するいずれの組成のものであることもできる。「フロートガラス」によって意味するところは、通常のフロートプロセスによって形成されたガラスであり、そのプロセスにおいては溶融ガラスが溶融金属浴の上に付着されそして制御可能に冷却されてフロートガラスリボンを形成する。それから、リボンは望むように、カットされそして／または造形されそして／または熱処理される。フロートガラスプロセスの例は米国特許第４，４６６，５６２号および４，６７１，１５５号に開示されている。ガラスは例えば、通常のソーダ−石灰−ケイ酸塩ガラス、ホウケイ酸塩ガラス、または鉛入りガラスであることができる。ガラスは「クリアガラス（ｃｌｅａｒ  ｇｌａｓｓ）」、すなわち、色付けされてない又は非着色のガラス、であることができる。もう一つの方法として、ガラスは色付けされた又はそうでなければ着色されたガラスであることができる。ガラスは焼きもどされてないガラス、熱処理されたガラス、または熱強化された（ｈｅａｔ  ｓｔｒｅｎｇｔｈｅｎｅｄ）ガラスであることができる。ここで使用されるとき、用語「熱強化された」は、焼きなまされた、又は焼きもどされた、又は少なくとも部分的に焼きもどされた、を意味する。本発明を限定するものではないが、基体１２に適するガラスの例は米国特許第４，７４６，３４７号、第４，７９２，５３６号、第５，２４０，８８６号、第５，３８５，８７２号、および５，３９３，５９３号に記載されており、それらは本願明細書の中に組み入れられる。基体１２はいずれか所望の寸法、たとえば、長さ、幅、形状または厚さ、のものであることができる。通常の自動車用透明体（ｔｒａｎｓｐａｒｅｎｃｉｅｓ）については、基体１２は１０ｍｍ以下の厚さ、たとえば、１ｍｍ〜１０ｍｍの厚さ、たとえば、１０ｍｍ未満の厚さ、たとえば、１ｍ��〜５ｍｍの厚さ、たとえば、１．５ｍｍ〜２．５ｍｍ、たとえば、１．６ｍｍ〜２．３ｍｍ、であることができる。
【００１５】
図１に示されているように、被覆１４は多層被覆または被膜スタックである。ここに使用されるとき、用語「多層被覆」または「被膜スタック」は一つまたはそれ以上の被膜層を有することを意味する。「層」は一つまたはそれ以上の被覆性フィルムを含むことができる。ここに使用されるとき、用語「フィルム」は所期の又は選ばれた被覆性組成物の被覆領域を称する。代表的には、被覆性フィルム内の被覆性組成物は実質的に均一な組成物のものである。被覆１４は日射コントロール被覆、たとえば、限定されるものではないが、低放射率被覆、であることができる。ここに使用されるとき、用語「日射コントロール被覆」は被覆物品の日射特性、たとえば、限定されるものではないが、日除け係数（ｓｈａｄｉｎｇ  ｃｏｅｆｆｉｃｉｅｎｔ）および／または放射率および／または被覆物品によって反射及び／又は吸収される及び／又はそれを通して透過される日射線量、たとえば、赤外線または紫外線の吸収または反射、に影響する被覆を称する。日射コントロール被覆は日射スペクトルの選択された部分、たとえば、限定されるものではないが、可視スペクトル、を遮蔽、吸収または濾光することができる。
【００１６】
本発明の被覆１４はいずれか通常の方法、たとえば、限定されるものではないが、噴霧熱分解（ｓｐｒａｙ  ｐｙｒｏｌｙｓｉｓ）、化学蒸着（ｃｈｅｍｉｃａｌ  ｖａｐｏｒ  ｄｅｐｏｓｉｔｉｏｎ）（ＣＶＤ）、ゾル−ゲル、電子ビーム蒸発、または真空スパッタリングたとえばマグネトロンスパッター蒸着（ｍａｇｎｅｔｒｏｎ  ｓｐｕｔｔｅｒ  ｖａｐｏｒ  ｄｅｐｏｓｉｔｉｏｎ）（ＭＳＶＤ）、によって基体１２の上に付着されることができる。一態様においては、被覆１４はＭＳＶＤによって付着される。ＭＳＶＤ被覆装置および方法の例は当業者には十分に理解されるであろう、そして例えば米国特許第４，３７９，０４０号、第４，８６１，６６９号、第４，８９８，７８９号、第４，８９８，７９０号、第４，９００，６３３号、第４，９２０，００６号、第４，９３８，８５７号、第５，３２８，７６８号、および第５，４９２，７５０号に記載されている。ＭＳＶＤ法においては、金属または金属合金の酸化物は基体の表面上に金属酸化物または金属合金酸化物のフィルムを付着させるために金属または金属合金を含有するカソードを酸含有雰囲気下でスパッタリングすることによって付着されることができる。
【００１７】
被覆１４は基体１２の主表面の少なくとも一部分の上に付着されたベース層すなわち第一の反射防止層１６を含む。第一の反射防止層１６は金属酸化物、金属合金酸化物、窒化物、オキシ窒化物、またはそれらの混合物のような、誘電体材料または反射防止材料の一つまたはそれ以上のフィルムを含むことができる。第一の反射防止層１６は透明または実質的に透明であることができる。第一の反射防止層１６に適する金属酸化物の例はチタン、ハフニウム、ジルコニウム、ニオブ、亜鉛、ビスマス、鉛、インジウム、スズ、およびそれらの混合物の酸化物を包含する。これらの金属酸化物は少量のその他物質、たとえば、酸化ビスマス中のマンガン、酸化スズの中のインジウム、など、を有していてもよい。加えて、金属合金または金属混合物の酸化物、たとえば、亜鉛とスズを含有する酸化物、その非限定的例「たとえば」はスズ酸亜鉛、インジウム−スズ合金の酸化物、窒化ケイ素、窒化ケイ素アルミニウム、または窒化アルミニウムである、が使用できる。さらに、ドープド金属酸化物、たとえば、アンチモンもしくはインジウムをドープされた酸化スズまたはニッケルもしくはホウ素をドープされた酸化ケイ素、が使用できる。第一の反射防止層１６は実質的に単一相のフィルム、たとえば、金属合金酸化物フィルム、たとえば、スズ酸亜鉛、であることができる、又は複数の金属酸化物フィルム、たとえば、米国特許第５，８２１，００１号、第４，８９８，７８９号および第４，８９８，７９０号に開示されたもの、からなってもよく、それら特許はそれらの全体が本願明細書の中に組み入れられる。
【００１８】
例示の態様においては、第一の反射防止層１６は基体１２の主表面の少なくとも一部分の上に付着された第一の金属合金酸化物フィルム２０と、この第一の金属合金酸化物フィルム２０の上に付着された第二の金属酸化物フィルム２２とを有する多重フィルム構造を含む。一態様においては、第一の反射防止層１６は全体の厚さが５００Å以下、たとえば、３００Å以下、たとえば、２８０Å以下、であることができる。たとえば、金属合金酸化物含有フィルム２０は１００Å〜５００Åの範囲、たとえば、１５０Å〜４００Å、たたえば、２００Å〜２５０Å、の厚さを有することができる。金属酸化物フィルム２２は５０Å〜２００Åの範囲、たとえば、７５Å〜１５０Å、たとえば、１００Å、の厚さを有することができる。一態様においては、金属混合物または合金の酸化物を含有するフィルムは大抵の亜鉛／スズ合金酸化物を好ましく有することができる。亜鉛／スズ合金酸化物は亜鉛とスズを１０重量％〜９０重量％の亜鉛と９０重量％〜１０重量％のスズの割合で含むことができる亜鉛とスズのカソードからのマグネトロンスパッタリング真空蒸着によって得たものであることができる。本発明に使用するためのフィルムの中に存在することができる一つの適する金属合金酸化物はスズ酸亜鉛である。「スズ酸亜鉛」によって意味するものは、ＺｎｘＳｎ１−ｘＯ２−ｘ（式１）（式中、ｘは０〜１の範囲で変動可能である）の組成である。たとえば、ｘの数は０より大きいことができ、そして０より大きくそして数１までの間のいずれかの分数または小数であることができる。たとえば、ｘ＝２／３の場合には、式１はＺｎ２／３Ｓｎ１／３Ｏ４／３であり、それはより普通には「Ｚｎ２ＳｎＯ４」として記載される。スズ酸亜鉛含有フィルムは式１の形態の一つまたはそれ以上をフィルムの主要量で有している。金属酸化物フィルムは酸化亜鉛のような亜鉛含有フィルムであることができる。酸化亜鉛フィルムは関連づけられたカソードのスパッタリング特性を改良するために他の物質を含むことができ、たとえば、酸化亜鉛は０〜２０重量％のスズ、たとえば、０〜１５重量％のスズ、たとえば、０〜１０重量％のスズ、を含有することができる。
【００１９】
第一の赤外（ＩＲ）反射フィルム２４は第一の反射防止層１６の上に付着されることができる。第一のＩＲ反射フィルム２４はＩＲ反射金属、たとえば、限定されるものではないが、金、銅、銀またはそれらの混合物、合金または組合せ、であることができる。第一のＩＲ反射フィルム２４は２５Å〜３００Åの範囲、たとえば、５０Å〜３００Å、たとえば、５０Å〜１５０Å、たとえば、７０〜１１０Å、たとえば、７５Å〜１００Å、たとえば、８０Å、の厚さを有することができる。本発明の一態様においては、第一の赤外反射フィルム２４は銀を含む。
【００２０】
第一のプライマーフィルム２６が第一のＩＲ反射フィルム２４の上に付着されることができる。第一のプライマーフィルム２６はスパッタリングプロセス中の第一のＩＲ反射フィルム２４の劣化を防止するために付着プロセス中に犠牲的（ｓａｃｒｉｆｉｃｉａｌ）であることができる酸素捕捉材料たとえばチタンであることができる。酸素捕捉材料はＩＲ反射フィルムの材料よりも先に酸化するように選択されることができる。一態様においては、第一のプライマーフィルム２６は５Å〜５０Åの範囲、たとえば、１０Å〜４０Å、たとえば、１２Å〜２０Å、の厚さを有することができる。
【００２１】
第二の反射防止層３０は第一のプライマーフィルム２６の上に付着されることができる。第二の反射防止層３０は一つまたはそれ以上の、金属酸化物または金属合金酸化物を含有するフィルム、たとえば、第一の反射防止層１６に関して上に記載したもの、を含むことができる。例示の態様においては、第二の反射防止層３０は第一のプライマーフィルム２６の上に付着された第一の金属酸化物層３２、たとえば、酸化亜鉛、を有する。この第一の酸化亜鉛フィルムの上に第二の金属合金酸化物フィルム３４、たとえば、スズ酸亜鉛フィルム、が付着される。このスズ酸亜鉛フィルム３４の上に第三の金属酸化物フィルム３６、たとえば、別の酸化亜鉛フィルム、が付着されて多重フィルム層３０を形成する。第二の反射防止層３０の各金属酸化物フィルム３２、３６は約５０Å〜２００Åの範囲、たとえば、７５Å〜１５０Å、たとえば、１００Å、の厚さを有することができる。金属合金酸化物フィルム３４は１００Å〜５００Åの範囲、たとえば、２００Å〜５００Å、たとえば、３００Å〜５００Å、たとえば、４００Å、の厚さを有することができる。
【００２２】
第二のＩＲ反射フィルム４０は第二の反射防止層３０の上に付着されることができる。第二のＩＲ反射フィルム４０は第一のＩＲ反射フィルム２４に関して上に記載したとおりのＩＲ反射フィルムのいずれかを包含することができる。第二のＩＲ反射フィルム４０は２５Å〜１５０Åの範囲、たとえば、５０Å〜１００Å、たとえば、８０Å〜９０Å、の厚さを有することができる。例示の態様においては、第二のＩＲ反射フィルム４０は銀を包含する。別の態様においては、この第二の赤外反射フィルムは第一および第三の赤外反射フィルムの各々よりも厚くできる。
【００２３】
第二のプライマーフィルム４２は第二のＩＲ反射フィルム４０の上に付着されることができる。第二のプライマーフィルム４２は第一のプライマーフィルム２６に関して上に記載した材料のいずれかであることができる。第二のプライマーフィルムは約５Å〜５０Åの範囲、たとえば、１０Å〜２５Å、たとえば、１２Å〜２０Å、の厚さを有することができる。
【００２４】
第三の反射防止層４６は第二のプライマーフィルム４２の上に付着されることができる。第三の反射防止層４６はやはり、第一および第二の反射防止層１６、３０に関して上に論じたような一つまたはそれ以上の、金属酸化物または金属合金酸化物を含有するフィルムを包含することができる。例示の態様においては、第三の反射防止層４６は第二の反射防止層３０に似た多重フィルム層である。たとえば、第三の反射防止層４６は第一の金属酸化物フィルム４８、たとえば、酸化亜鉛フィルムと、この酸化亜鉛フィルム４８の上に付着された第二の金属合金酸化物含有フィルム５０、たとえば、スズ酸亜鉛フィルムと、このスズ酸亜鉛含有フィルム５０の上に付着された第三の金属酸化物フィルム５２、たとえば、別の酸化亜鉛フィルムとを含むことができる。それら金属酸化物フィルムは５０Å〜２００Åの範囲、たとえば、７５Å〜１５０Å、たとえば、１００Å、の厚さを有することができる。金属合金酸化物フィルムは１００Å〜５００Åの範囲、たとえば、２００Å〜５００Å、たとえば、３００Å〜５００Å、たとえば、４００Å、の厚さを有することができる。
【００２５】
従来の日射コントロール被覆と違って、本発明の被膜スタックは第三の反射防止層４６の上に付着された第三のＩＲ反射フィルム５８をさらに含んでいる。第三のＩＲ反射フィルム５８は第一および第二のＩＲ反射フィルム２４、４０に関して上に論じた材料のいずれかであることができる。第三のＩＲ反射フィルム５８は５０Å〜１００Åの範囲、たとえば、７０Å〜９０Å、たとえば、７５Å〜８５Å、の厚さを有することができる。例示の態様においては、第三のＩＲ反射フィルム５８は銀を包含する。第一、第二および第三の赤外反射フィルムが銀を有する又は含有する場合には、被覆の銀の総量は２９〜４４マイクログラム／平方センチメートル（μｇ／ｃｍ２）の量の範囲にあることができ、そして一態様においては、約３６．５μｇ／ｃｍ２である。
【００２６】
第三のプライマーフィルム６０は第三の赤外反射フィルム５８の上に付着されることができる。一態様においては、第三のプライマーフィルム６０は上に記載したプライマー材料のいずれかのものであることができる。第三のプライマーフィルム６０は５Å〜５０Åの範囲、たとえば、１０Å〜２５Å、たとえば、１２Å〜２０Å、の厚さを有することができる。例示の態様においては、第三のプライマーフィルム６０はチタンである。
【００２７】
第四の反射防止層６６は第三のプライマーフィルム６０の上に付着されることができる。第四の反射防止層６６は一つまたはそれ以上の、金属酸化物または金属合金酸化物を含有するフィルム、たとえば、第一、第二または第三の反射防止層１６、３０、４６に関して上に論じたもの、からなることができる。一態様においては、第四の反射防止層６６は第三のプライマーフィルム６０の上に付着された第一の金属酸化物フィルム６８、たとえば、酸化亜鉛フィルムと、この酸化亜鉛フィルム６８の上に付着された第二の金属合金酸化物フィルム７０とを有する多重フィルム層である。酸化亜鉛フィルムは２５Å〜２００Åの範囲、たとえば、５０Å〜１５０Å、たとえば、１００Å、の厚さを有することができる。金属合金酸化物フィルム７０は２５Å〜５００Åの範囲、たとえば、５０Å〜２５０Å、たとえば、１００Å〜１５０Å、の厚さを有することができる。
【００２８】
保護オーバーコート７４は機械的および化学的攻撃に抗して保護を与えるのを助けるために第四の反射防止層６６の上に付着されることができる。一態様においては、保護オーバーコート７４は約２５Å〜１００Åの範囲、たとえば、４０Å〜６０Å、たとえば、５０Å、の厚さを有する、二酸化チタンまたは酸化ジルコニウムのような金属酸化物であることができる。別の態様においては、保護オーバーコート７４は１０Å〜１００Åの範囲、たとえば、２５Å〜７５Å、たとえば、５０Å、の厚さを有するチタン金属であることができる。さらに別の態様においては、保護オーバーコート７４の上に又はその代わりに、外側被膜（図示されていない）、たとえば、ケイ素の酸化物、窒化物またはオキシ窒化物、またはそれらの混合物、が付着されることができる。たとえば、外側被膜はドーパントたとえばアルミニウムまたはホウ素の一つまたはそれ以上をドープされたケイ素の酸化物、窒化物またはオキシ窒化物を包含することができる。いくつかの適する保護被膜の例は米国特許第４，７１６，０８６号、第４，７８６，５６３号、第４，８６１，６６９号、第４，９３８，８５７号、および第４，９２０，００６号；カナダ出願ＣＡ２，１５６，５７１号、および米国特許出願６０／２４２，５４３号および１０／００７，３８２号の中に記載されており、それら特許および出願は本願明細書の中に組み入れられる。
【００２９】
当業者によって認識されるであろうように、本発明の被覆１４は積層物品および非積層物品たとえば単一プライのどちらにも利用できる。図１は本発明の被覆１４を有するモノリティック（ｍｏｎｏｌｉｔｈｉｃ）物品を示す。「モノリティック」によって意味するのは、単一構造の基体１２または基本プライ（ｐｒｉｍａｒｙ  ｐｌｙ）たとえばガラスプライを有することである。「基本プライ」によって意味するものは、基本の支持体または構造体メンバーである。物品は乗物（たとえば、自動車または航空機）用透明体であることができる。ここに使用されるとき、用語「自動車用透明体」は自動車のフロントガラス（ｗｉｎｄｓｈｉｅｌｄ）、サイドライト、バックライト、ムーンルーフ（ｍｏｏｎ  ｒｏｏｆ）、サンルーフ（ｓｕｎｒｏｏｆ）などを称している。「透明体」はいずれか適する量の可視光透過率（Ｌｔａ）、たとえば、０％より大きい乃至１００％までの可視光透過率、を有することができる。視覚領域向けには、可視光透過率は５０％以上、たとえば、６０％以上、たとえば、７０％の以上、たとえば、７２％以上、たとえば、７５％以上、であることができる。代わりに、物品は通常の建築用透明体、たとえば、限定されるものではないが、断熱性ガラスユニットの一つまたはそれ以上のペイン（ｐａｎｅ）、住宅用または商業用単一ペインまたは積層窓（ｌａｍｉｎａｔｅｄ  ｗｉｎｄｏｗ）、天窓（ｓｋｙｌｉｇｈｔ）、など、であることができる。
【００３０】
保護オーバーコート７４はいずれの厚さのものであることもできるが、モノリシック物品用には、保護オーバーコート７４は物品の外観の色変動を軽減または防止するために１μまたはそれ以上の厚さを有することができる。保護オーバーコート７４は５μ以下、たとえば、約１〜約３ミクロン、の厚さを有することができる。自動車用には、保護オーバーコート７４は自動車用透明体として使用されるためには１０００回転にわたって２％未満の光沢損失をもって従来のＡＮＳＩ／ＳＡＥ２６．１−１９９６に合格するのに十分な厚さであることができる。さらには、保護オーバーコート７４は一様な厚さのものである必要はなく、たとえば被覆の屈折率が被覆がラミネートされるところの材料の反射率に同じか又は近い場合には、高いおよび低いスポット（ｓｐｏｔｓ）またはエリア（ａｒｅａｓ）を有していてもよい。
【００３１】
保護オーバーコート７４はいずれの望みの材料のものであってもよい。たとえば、保護オーバーコート７４は一つまたはそれ以上の金属酸化物材料、たとえば、限定されるものではないが酸化アルミニウム、酸化ケイ素またはそれらの混合物を一つまたはそれ以上のフィルムまたは層として包含することができる、何故ならば、上に列挙した金属酸化物の一つまたはそれ以上のような一つまたはそれ以上のフィルムまたは層は一つのフィルムの中に又は前者フィルムの上の別のフィルムの中に存在することができ、そして列挙した金属酸化物のもう一つを又はそれらの様々な混合物を有することができるからである。たとえば、保護オーバーコート７４はアルミナ３５重量％〜１００重量％とシリカ６５重量％〜０重量％の範囲にあることができ、たとえば、７０重量％〜９０重量％のアルミナと１０重量％〜３０重量％のシリカ、たとえば、７５重量％〜８５重量％のアルミナと１５重量％〜２５重量％のシリカ、たとえば、８８重量％のアルミナと１２重量％のシリカ、たとえば、６５重量％〜７５重量％のアルミナと２５重量％〜３５重量％のシリカ、たとえば、７０重量％のアルミナと３０重量％のシリカ、であることができる。その他の物質、たとえば、アルミニウム、クロム、ハフニウム、イットリウム、ニッケル、ホウ素、燐、チタン、ジルコニウム、およびそれらの酸化物、は保護オーバーコート７４の屈折率に影響を与えるために存在することができる。かかる保護オーバーコート７４はチタンまたはチタニア保護フィルムの下に一つまたはそれ以上の上記列挙金属酸化物の一つまたはそれ以上のフィルムの多層フィルムであることができる。保護オーバーコート７４は基体１２の屈折率とほぼ同じである屈折率を有することができる。たとえば、基体１２が１．５の屈折率を有するガラスであるならば、保護オーバーコート７４は、２未満、たとえば、１．３〜１．８、たとえば、１．５±０．２、の屈折率を有することができる。上記に７４で記述されているオーバーコートはモノリティック物品用に有効である。
【００３２】
当業者によって認識されるであろうように、本発明の被覆１４の使用は図１に示されているようなモノリティック物品に限られるものではない。たとえば、図２は第一プライ８２と第二プライ８４を有する積層物品８０を示している。第一および第二のプライ８２、８４はいずれか所望の材料のもの、たとえば、上に論じた基体１２のために説明したもの、であることができる。さらに、第一プライ８２は第二プライ８４とは異なる材料および／または異なる透過率のものであることができる。積層物品８０は湾曲されることができる。
【００３３】
本発明の被覆１４は第一プライ８２と第二プライ８４の間に置かれる。たとえば、被覆１４はそれらプライの一つ、たとえば、第一プライ８２、の主表面上に付着されることができる。
【００３４】
第一および第二のプライ８２、８４は中間層８８によって互いにラミネートされることができる。中間層８８はいずれか通常のラミネート材料、たとえば、自動車技術分野に通常利用されているプラスチック材料、たとえば、非限定的な例では、可塑化された又は可塑化されてないどちらのバージョンでもポリ（ビニルブチラール）、であることができる。一態様においては、積層物品８０は積層フロントガラスのような積層された自動車用透明体であることができる。
【００３５】
基体１２は被覆１４の適用前、適用中または適用後に加熱されることができる。たとえば、基体１２は通常の造形装置によって、いずれか所望の形状、たとえば、湾曲プライ、に曲げられる又は付形されることができ、そして被覆１４は湾曲された基体１２の一つまたはそれ以上の主表面に適用される。被覆１４の適用後、この得られた被覆物品は次いで、たとえば、ラミネーションまたは熱処理のために、加熱または加工されることができる。
【００３６】
本発明の一態様においては、基体１２に被覆１４を適用した後、この得られた被覆物品はＩＲ反射フィルムの伝導率を増大させるためのプロセスを受けることができる。たとえば、被覆１４および／または基体１２は各ＩＲ反射フィルムのシート抵抗を１．５〜３．５オーム／スクエア（Ω／□）の範囲にするのに十分な温度に加熱されることができる。たとえば、被覆１４は２２５°Ｆ（１０７℃）以上の、たとえば、２５０°Ｆ（１２１℃）以上の、たとえば、３５０°Ｆ（１７６℃）以上の、たとえば、３５０°以上の、温度に加熱されることができる。
【００３７】
一態様においては、クリアフロートガラス（２．３ｍｍ厚さ）の基体１２に本発明の被覆が付着されている被覆物品１０は６０％以上の可視光透過率（Ｌｔａ）、たとえば、７０％以上の、たとえば、７２％以上の、たとえば、７５％以上の可視光透過率、を有することができる。
【００３８】
被覆１４は既知の日射コントロール被覆よりも低い全日射エネルギー反射率（ＴＳＥＲ）を有する。たとえば、被覆１４は３００ｎｍ〜２１５０ｎｍの範囲にわたって２０％〜５０％のＴＳＥＲ（台形積分法を使用して）を有することができる。さらに、被覆１４は既知の日射コントロール被覆よりも低い可視光反射率を有することができる。ここに使用されるとき、用語「可視光透過率」はＤ６５光源を使用した反射率値「Ｙ」を称する。たとえば、被覆１４の可視光反射率は被覆が付着されるところの基体の可視光反射率より上へ５％以下であることができる。「基体の可視光反射率より上へ５％以下」によって意味することは、被覆なしの基体が１０％の可視光反射率を有する場合には被覆物品が１５％以下の可視光反射率を有するということである。一態様においては、被覆１４は被覆なしの基体より上へ２％以下、たとえば、１％以下、の可視光反射率を有することができる。
【００３９】
本発明の別の局面においては、被覆は通常のＣＩＥ色座標を使用して定義されたときに比較的無彩色を有することができる。「無彩色」によって意味することは、±｜３｜以下のａ＊およびｂ＊、たとえば、±｜２｜以下のａ＊およびｂ＊、と、５０以下のＬ＊、たとえば、４４以下の、たとえば、４０以下の、たとえば、３６以下の、たとえば、３５以下の、たとえば、３３以下の、Ｌ＊、とを有することである。加えて、被覆１４は低いアンギュラー色シフトを有することができる。「低いアンギュラー色シフト」によって意味することは、被覆が垂直から角度をもって観察されたときに被覆の観察された色が上記の無彩色領域の範囲内にとどまることである。
【００４０】
下記の非限定的な実施例は本発明を例証する。
【００４１】
三重の赤外反射フィルムを含有する被覆を、図１の被覆のために記載したものに似たＭＳＶＤスパッタリングによって製造したが、ここでは、赤外反射フィルムは銀を有していたが、被覆の反射防止層は異なって構成された。第一、第二、および第三の反射防止層の各々は第一のスズ酸亜鉛含有フィルムと、第二の混合酸化物フィルム（これは上に記載したように９０％の亜鉛と１０％のスズを有する亜鉛とスズの混合酸化物フィルム）とを有していた。勿論、反射防止層の中のフィルムのこの順序は逆にすることもできる。フロートガラス上に製造された、保護フィルムまたは層なしのこのような被覆を２年間にわたって室内周囲条件に曝したが、このコーテッドガラスの被膜劣化または無彩色の変化は目視では全く認められなかった。
【００４２】
先の実施例のコーテッドガラスを、ＭＳＶＤスパッタリングによってチタン金属の３０Å厚さの保護コートをもって製造した。それはフィルムおよび層の全部の総量がμｇ／ｃｍ２で表して以下の通りであった：
チタン      亜鉛        銀          スズ
４．３３    ５７．７    ２７．５    ３６．５
【００４３】
以上、本発明のいくつかの例示の態様および用途を記載したが、上記記述の中に開示された概念から逸脱しないで変形を本発明に適用することができるということは当業者には容易に認識されるであろう。従って、ここに詳細に記載された具体的態様は単なる例証であり、本発明の範囲に制限を加えるものではなく、本発明は特許請求の範囲およびそれのいずれかのおよび全ての均等物の完全な大きさを与えられるべきである。
【図面の簡単な説明】
【００４４】
【図１】本発明の特徴を組み込んである被覆を有する被覆物品の側面図である。
【図２】本発明の特徴を組み込んである積層物品の側面図である。
【図１】
2005516818.tif 000003
【図２】
2005516818.tif 000004
【国際調査報告】
2005516818.tif 000005
2005516818.tif 000006
2005516818.tif 000007
2005516818.tif 000008